(57)【特許請求の範囲】
【請求項１】
連鎖移動成分、開始剤、ジフェニルオキシドジスルホン酸塩、及び任意の非イオン性界面活性剤の存在下におけるモノマーの重合を含むトナー用ラテックス調製プロセスで得られるトナー用ラテックスと共に(i)着色剤分散物を凝集させ、(ii)発生した凝集体を合体又は融合させ、任意に(iii)トナーを分離、洗浄及び乾燥する、トナー調製プロセス。
【請求項２】
前記スルホン酸塩は、R1又はR2を水素又はアルキルとし、Mを水素、アルカリ金属又はアンモニウムとしたときに次式を有する請求項１に記載のトナー調製プロセス。
【化１】
0004112105.tif 000006
【請求項３】
連鎖移動成分、開始剤、ジフェニルオキシドジスルホン酸塩、及び任意の非イオン性界面活性剤の存在下におけるモノマーの重合を含むトナー用ラテックス調製プロセスであって、前記ジフェニルオキシドジスルホン酸塩は、ｎ−デシルジフェニルオキシドジスルホン酸ナトリウム、テトラプロピルジフェニルオキシドジスルホン酸ナトリウム、及びｎ−ヘキサデシルジフェニルオキシドジスルホン酸ナトリウムから選ばれるトナー用ラテックス調製プロセス。
【発明の詳細な説明】
【０００１】
【発明の属する技術分野】
本発明は一般的にトナープロセスに関し、更に詳細には、ラテックス、着色剤（顔料、染料又はその混合物）、及び任意の添加剤粒子の凝集（aggregation ）及び合体（coalescence ）又は融合（fusion）を利用するプロセスに関する。
【０００２】
【発明が解決しようとする課題】
本発明の１つの特徴では、ラテックス調製のための簡単且つ経済的なプロセス、並びに優れた着色剤（特に顔料）分散により優れたカラープリント品質の達成を可能にする黒色及び着色トナー組成物が提供され、トナーは優れた融合特性を有する。
【０００３】
本発明のもう１つの特徴では、沈降物の無い乳濁液及びそのトナー組成物の調製プロセスが提供される。トナー組成物は、体積平均直径が約１乃至約２０ミクロン、好ましくは約２乃至約１２ミクロンであり、トナー粒度分布を狭くするために従来の分級に頼る必要なく、コールターカウンタで測定される粒度分布は約１．１０乃至約１．３５、好ましくは約１．１５乃至約１．２５である。
【０００４】
本発明の更なる特徴では、ラテックス、顔料、及び添加剤粒子の凝集及び合体、又は融合（凝集／合体）によるトナーの調製プロセスが提供され、ラテックスは実質的に沈降物が無く、ここに説明されるように調製される。
【０００５】
【課題を解決するための手段】
本発明のこれらの及び他の特徴は、トナー及びそのプロセスの提供により実施の形態で達成される。本発明の実施の形態では、沈降物の無い又は実質的に沈降物の無いラテックス調製プロセス、並びにラテックス及び着色剤（特に、顔料）粒子の凝集／合体によるそのトナー組成物が提供される。凝集温度は凝集体のサイズ、従って最終トナーの粒径を制御するために選択され、合体温度及び時間はトナーの形状及び表面特性を制御するために利用できる。
【０００６】
【発明の実施の形態】
実施の形態では、本発明はラテックスの乳化プロセス、並びにその着色剤粒子との凝集及び合体に関し、約１ミクロン乃至約２０ミクロン、好ましくは約２ミクロン乃至約１２ミクロンの体積平均直径と、従来のトナー粉砕及び分級法に頼る必要なくコールターカウンタ法で測定されるように例えば約１．１０乃至約１．４５の狭い粒度分布と、を有する実質的に沈降物の無いトナー組成物が提供される。得られるトナーは、ディジタルカラープロセスを含む既知の電子写真式画像形成及び印刷プロセスのために選択できる。実施の形態では、本発明は実質的に沈降物の無いプロセスに関し、界面活性剤を含む水性の着色剤（特に顔料）分散物と、ポリマー粒子及びイオン性界面活性剤（例えば、ジフェニルオキシドジスルホン酸塩）から成るラテックス乳濁液と、をブレンドした後、得られた綿状混合物を例えば樹脂のガラス転移温度付近より低い温度、更に詳細には約３５℃乃至約６０℃（セ氏）に加熱して、体積平均直径が約２ミクロン乃至約２０ミクロンのトナーサイズの凝集体を形成し（このトナーは、ポリマー、着色剤（特に顔料）及び任意の添加剤粒子から成る）、次に、凝集体の懸濁液を樹脂又はポリマーのガラス転移温度付近より高い温度、更に詳細には例えば約７０℃乃至約１００℃に加熱して、凝集体の成分の合体又は融合を行い、機械的に安定な完全なトナー粒子を形成することを含む。
【０００７】
本発明は、実施の形態では、ポリマー含有ラテックスの調製プロセスに関し、ラテックスは以下に述べられる特許で説明される乳化／凝集／合体プロセスのために選択できる。乳化プロセスはインサイチュシードされた（in situ seeded）モノマー乳濁液供給半連続重合を含み、ジフェニルオキシドジスルホン酸塩の界面活性剤が選択され、無沈降物又は実質的に無沈降物のラテックスが可能とされる。
【０００８】
上述のトナーは、クリーナ無しのコンパクトマシーン設計を有するものや、優れた解像度及び信号対雑音比、並びに画像均一性を有する高品質のカラー画像を提供するよう設計されたもののように、通常高い転写効率を必要とする画像形成プロセス、特にゼログラフィプロセスのために特に有用である。
【０００９】
更に詳細には、本発明は、無酸素及び無沈降物の乳化プロセスに関し、インサイチュシード、低攪拌、及びモノマー添加が選択される。また、乳化重合のために、DOWFAX 2A1TM、テトラプロピルジフェニルオキシドジスルホン酸ナトリウム（ダウケミカルから入手可能）等のジフェニルオキシドジスルホン酸塩が選択される。インサイチュシードは、適切な主な量のジスルホン酸塩を反応成分へ添加し、シードラテックスを形成し、次に残りの成分を添加することによって形成できる。モノマーの乳化では、遅延添加の水、スルホン酸塩、モノマー、連鎖移動剤、及び開始剤が乳化され、次に樹脂ラテックスを含む反応容器へ添加される。
【００１０】
また、半連続的な乳化重合プロセスも選択され、これはスターブ供給法（starve fed method ）を含み、（１）特に大量生産において発熱重合プロセス中の熱管理の制御が優れていること、（２）粒径、粒子安定性、分子量及び表面特性を制御する機会が多いこと、（３）ラテックスのより均一な組成の維持、及び（４）最終モノマー組成又はコモノマー（comonomer ）比を変化させることによるコア−殻粒子を形成する機会等のように、Ｅ／Ａ（乳化／凝集／合体）トナー樹脂調製のための現在のバッチ乳化重合プロセスよりも多数の利点を提供できる。
【００１１】
実施の形態では、本発明は、インサイチュシード、攪拌又はかき混ぜ、及びモノマー乳化添加を利用する無酸素乳化プロセスに関する。酸素は連鎖移動剤と相互作用を起こして重合を妨害するので、乳化反応系又はプロセスにおける酸素の排除は、特に製造のスケールアップにおいてラテックスの再現性を保証する。またシードラテックスの使用は、乳化重合プロセスにおいてバッチ間の変動を大幅に減少させる。また、反応の始めのインサイチュシード形成は、シードラテックス調合のために更なる反応容器が必要とされないので簡単化される。というより、実施の形態における本発明のプロセスでは、コポリマー樹脂調製に使用されるモノマー全体の例えば約０．５乃至約５０重量パーセント、好ましくは約３乃至約２５重量パーセントのモノマーと、コポリマー樹脂調製に使用される連鎖移動剤全体の約０．５乃至約５０重量パーセント、好ましくは約３乃至約２５重量パーセントの連鎖移動剤と、コポリマー樹脂調製に使用される開始剤全体の約０．５乃至約１００重量パーセント、好ましくは約３乃至約１００重量パーセントの開始剤と、から成る反応成分の一部へ、例えば約５０パーセント以上、特に約５０乃至約９５パーセントの大部分のスルホン酸塩乳化剤を添加し、シードラテックスを形成し、次に、モノマー、連鎖移動剤、開始剤、乳化剤及び水から成る残りの試薬を添加することによって、インサイチュシードは形成される。モノマー乳化添加プロセスでは、ラテックス乳濁液の調製に使用される水全体の約５乃至約９０重量パーセント、好ましくは約１０乃至約５０重量パーセントの水と、コポリマー樹脂調製に使用されるモノマー全体の約５乃至約５０重量パーセント、好ましくは約５乃至約３５重量パーセントの乳化剤と、コポリマー樹脂調製に使用されるモノマー全体の約５０乃至約９９．５重量パーセント、好ましくは約７５乃至約９７重量パーセントのモノマーと、コポリマー樹脂調製に使用される連鎖移動剤全体の約５０乃至約９９．５重量パーセント、好ましくは約７５乃至約９７重量パーセントの連鎖移動剤と、コポリマー樹脂調製に使用される開始剤全体の約０乃至約９９．５重量パーセント、好ましくは約０乃至約９７重量パーセントの開始剤と、が乳化され、次に反応容器へ添加される。乳濁液モノマー供給の利点は、反応温度の制御が改良される点である。また、ラテックス乳濁液全体を基準として例えば約１パーセント未満乃至約１０パーセント未満の少量の分散相を選択することができ、直径サイズが例えば約０．０５ミクロン乃至約０．５ミクロンの微粒子ポリマーが得られ、モノマー小滴の凝固及びミクロ懸濁液が反応中に発生する傾向は少ない。
【００１２】
実施の形態では、本発明のプロセスは、（ｉ）水全体の約１０乃至約９５重量パーセント、好ましくは約５０乃至約９０重量パーセントの水と、コポリマー樹脂調製に使用されるモノマー全体の約５０乃至約９５重量パーセント、好ましくは約６５乃至約９５重量パーセントのジスルホン酸塩の界面活性剤（単数又は複数）と、を含む始めの液体組成物を反応容器に提供し、（ii）モノマー、連鎖移動剤、水、界面活性剤、及び任意の（しかし、好ましくは）開始剤から成る重合試薬の乳化を含む予備反応のモノマー乳化を実行し、前記乳化は例えば約５℃乃至約４０℃の低温で達成され、（iii ）（ii）で調製されたモノマー乳濁液の約０．５乃至約５０重量パーセント、好ましくは約３乃至約２５重量パーセントのモノマー乳濁液の一部と、（ｉｖ）コポリマー樹脂調製に使用される開始剤全体の約０．５乃至約１００重量パーセント、好ましくは約３乃至約１００重量パーセントの任意のフリーラジカル開始剤と、から成る混合物の約３５℃乃至約１２５℃の温度での水性乳化重合によりシード粒子ラテックスを調製し、ここでフリーラジカル開始剤及びモノマーの反応はラテックス樹脂（モノマー及び開始剤の反応生成物、粒子は界面活性剤により安定化される）から成るシードラテックスを生成し、（ｖ）コポリマー調製に使用される（iii ）で調製されたモノマー乳濁液の約５０乃至約９９．５重量パーセント、好ましくは約７５乃至約９７重量パーセントの残りのモノマー乳濁液と、コポリマー樹脂調製に使用される開始剤全体の約０乃至約９９．５重量パーセント、好ましくは約０乃至約９７重量パーセントの任意のフリーラジカル開始剤と、を形成されたシード粒子へ約３５℃乃至約１２５℃の温度で加熱及び供給添加し、（ｖｉ）例えば約０．５乃至約８時間、好ましくは約１．５乃至約６時間の有効時間の間、反応容器中の上記内容物を約３５℃乃至約１２５℃の温度に保持した後、冷却することから成る、ラテックス粒子を調製するためのインサイチュシードされたモノマー乳化添加乳化重合プロセスを含む。
【００１３】
モノマーの一部はシード粒子を形成するために使用され、シード粒子樹脂はコポリマー樹脂調製に使用されるモノマーの約０．５乃至約５０重量パーセント、好ましくは約３乃至約２５重量パーセントである。
【００１４】
また、本発明の実施の形態は上記（ｖ）に従うプロセスを含み、残りのモノマー乳濁液の添加は、約０．５乃至約１０時間、好ましくは約２乃至約６時間の有効時間で、次に発生されるシード粒子へ供給される。あるいは、（ｉｖ）で発生したシード粒子は、コールターＮ４プラス粒径測定器で光散乱技法により測定される体積平均直径が約０．００５乃至約０．５ミクロン、好ましくは約０．０１乃至約０．３ミクロンのように小さい平均粒径を有することができる。
【００１５】
ラテックスの調製のために選択される乳化剤又は界面活性剤は次式を有することができる。
【００１６】
【化２】
0004112105.tif 000002
【００１７】
この式において、Ｒ1 又はＲ2 は水素、又は例えば約１乃至約２５個の炭素、好ましくは約６乃至約１６個の炭素原子を有するアルキルである。Ｍは水素、ナトリウムやカリウム等のアルカリ金属、又はアンモニウム（ＮＨ4 ）であり、好ましい乳化剤はテトラプロピルジフェニルオキシドジスルホン酸ナトリウムである。ｎ−デシルジフェニルオキシドジスルホン酸ナトリウムでは、Ｒ1 は水素、Ｒ2 はｎ−デシル基、Ｍはナトリウムである。特定の乳化剤の例には、ヘキシルジフェニルオキシドジスルホン酸ナトリウム、ｎ−デシルジフェニルオキシドジスルホン酸ナトリウム、ｎ−ドデシルジフェニルオキシドジスルホン酸ナトリウム、ｎ−ヘキサデシルジフェニルオキシドジスルホン酸ナトリウム、パルミチルジフェニルオキシドジスルホン酸ナトリウム、ｎ−デシルジフェニルオキシドジスルホン酸、ｎ−ドデシルジフェニルオキシドジスルホン酸、及びテトラプロピルジフェニルオキシドジスルホン酸が含まれる。
【００１８】
乳化剤又は界面活性剤には、DOWFAX 2A1TM、DOWFAX 3A2TM、DOWFAX 8390 TM（ダウケミカルから入手可能）、RHODACAL DSBTM（ローヌ−プーランから入手可能）、POLY-TERGENT 2A1TM、POLY-TERGENT 2EPTM（オーリンから入手可能）、AEROSOL DPOS-45 TM（サイテックから入手可能）、CALFAX DBA-40 TM、CALFAX 16L-35 TM（パイロットケミカルズから入手可能）等のジフェニルオキシドジスルホン酸塩が含まれる。ジフェニルオキシドジスルホン酸塩は、限定されたアルカンフラクションを用いるジフェニルオキシドのフリーデル−クラフツアルキル化反応の後、スルホン化することによって調製できる。ジフェニルオキシドジスルホン酸塩の乳化剤は、大部分の界面活性剤（ドデシルベンゼンスルホン酸塩等）のように１つではなく２つのスルホン酸塩の基から電荷が発生するジスルホン化アルキルジフェニルオキシド分子から成る高活性のアニオン界面活性剤の部類の代表であり、優れた乳濁液の安定性を提供する。ダウケミカルから入手可能な成分は、高い電解質耐性、高い機械安定性、及び濃い酸及びアルカリ中の優れた安定性を有するであろう（例えば、「高性能製品のためのDOWFAXアニオン界面活性剤」という表題のダウ公報参照）。また、ジフェニルオキシドジスルホン酸塩は高い酸化耐性及び高温（例えば、９５℃まで）安定性を有し、これにより、無沈降物ラテックスが発生される乳化重合での使用に適する。
【００１９】
実施の形態では、本発明はトナー組成物の調製プロセスに関し、カーボンブラック、フタロシアニン、キナクリドン又は RHODAMINE BTMタイプのような顔料を好ましくは含む水性着色剤分散物と、塩化ベンザルコニウム等のカチオン界面活性剤と、ここに説明されるように調製された無沈降物のラテックス乳濁液（ラテックスモノマーはスチレン、ブタジエン、アクリラート、メタクリラート、アクリロニトリル、アクリル酸、及びメタクリル酸等から成る群より選択され、ラテックスはジスルホン酸塩乳化剤又は非イオン性界面活性剤を含む）と、をブレンドし、ラテックス中で形成されるポリマー又は樹脂のＴg より低い又はＴg にほぼ等しい温度（例えば約３０℃乃至約５５℃の範囲）で例えば０．５時間乃至約２時間の有効時間長の間、得られた綿状混合物を加熱してトナーサイズの凝集体を形成し、続いてラテックスポリマーのＴg 温度又はそれより高い温度（例えば約６０℃乃至約１００℃）で凝集体懸濁液を加熱してトナー粒子を提供し、濾過によりトナー生成物を分離した後、洗浄し、オーブン、流動床乾燥器、凍結乾燥器又は噴霧乾燥器中で乾燥することを含む。これにより、ポリマー又は樹脂、着色剤、及び任意の添加剤から成るトナー粒子が得られる。
【００２０】
任意の共界面活性剤（cosurfactant）は、これらのアルカン、及び炭化水素系のアルコール、エーテル、アミン、ハロゲン化物及びエステル（これらは約４０℃乃至約９０℃の温度において不活性、不揮発性、水に不溶性の液体であり、脂肪族炭化水素系の末端基を含む）、及びその混合物より成る群から選択される。ここに含まれる少なくとも約１０個、約１０乃至約２０個の炭素原子を有する脂肪族炭化水素系の末端基は不飽和でもよいが、好ましくは飽和されており、分枝でもよいが好ましくは直鎖である。これらの共界面活性剤は、水相中で水１リットル当たり約１０-3グラムより少ない、好ましくは約１０-4グラムより少ない程度に水に対する不溶性が比較的高くなければならず、分子量が高すぎてはならず、例えば約５０００以下、好ましくは約２０００以下、更により好ましくは約１００乃至５００である。共界面活性剤の例には、ｎ−デカン、ｎ−テトラデカン、ｎ−ヘキサデカン、ｎ−オクタデカン、エイコサン、テトラコサン、１−デセン、１−ドデセン、２−ヘキサデシン、２−テトラデシン、３−オクチン、４−オクチン、及び１−テトラデセン等のアルカン、ドデシルシクロヘキサン等の脂環式炭化水素、ヘキサデシルベンゼン等の芳香族炭化水素、デカノール、ラウリルアルコール、テトラデカノール、セチルアルコール、オクタデカノール、エイコサノール、１−ヘプタデカノール及びセリルアルコール等のアルコール、酢酸セチル等の低分子量カルボン酸の炭化水素系アルコールエステル、オクチルエーテル及びセチルエーテル等のエーテル、テトラデシルアミン、ヘキサデシルアミン及びオクタデシルアミン等のアミン、塩化ヘキサデシル及び他の塩素化パラフィン等のハロゲン化物、オクタン酸メチル、エチル及びイソアミル、カプリン酸メチル及びオクチル、ステアリン酸エチル、ミリスチン酸イソプロピル、オレイン酸メチル、イソアミル及びブチル、トリステアリン酸グリセリル等の低分子量アルコールの炭化水素系カルボン酸エステル、大豆油、やし油、獣脂、ラウリン、ミリスチン、オレイン等が含まれる。本発明のプロセスでは、ここに説明される共界面活性剤が選択され、好ましくはドデカン、ヘキサデカン、ラウリルアルコール又はセチルアルコールの共界面活性剤が選択される。この共界面活性剤は、ポリマー樹脂の調製に使用されるモノマー（単数又は複数）を基準として約０．００５乃至約５、好ましくは約０．５乃至約３重量パーセント（又は重量部）のように、種々の適切な量で選択できる。これらの共界面活性剤は、小粒子又は小滴の分子的な合体又は拡散傾向によって発生する沈降又は劣化を抑制することによって、微小サイズ粒子の乳濁液の安定性を増大させることができる。共界面活性剤は、好ましくは、不活性であり、水性媒体中への拡散に耐性でなければならない。
【００２１】
本発明の実施の形態はポリマー及び着色剤（特に顔料）から成るトナーの調製プロセスを含み、（ｉ）イオン性界面活性剤を含む水性顔料分散物と、樹脂又はポリマー、及び顔料分散物中のイオン性界面活性剤と反対の電荷極性を有する乳化剤を含む乳濁液ラテックスと、をブレンドし、（ii）得られた混合物を、ラテックス樹脂又はポリマーのＴg （ガラス転移温度）よりも約２５℃乃至約１℃低い温度に加熱して、トナーサイズの凝集体を形成し、（iii ）次に、凝集体の成分の合体又は融合を行ってポリマー及び着色剤から成る完全なトナー粒子の形成を可能にするために、凝集体懸濁液を約７５℃乃至約１２０℃の温度に加熱し、（ｉｖ）例えば濾過によってトナー生成物を分離した後、洗浄及び乾燥することを含む。
【００２２】
流動特性を改良するための添加剤及び帯電特性を改良するための電荷添加剤（始めに存在しないならば）は、次に、形成されたトナーとブレンドすることによって添加される。このような添加剤には、AEROSILSR 又はシリカ、すずやチタン等の金属酸化物、ステアリン酸亜鉛等の脂肪酸の金属塩が含まれ、これらの添加剤はトナーの約０．１乃至約１０重量パーセントの種々の有効量で存在する。
【００２３】
本発明は、連鎖移動成分、開始剤、ジフェニルオキシドジスルホン酸塩、及び任意の非イオン性界面活性剤の存在下におけるモノマーの重合を含むラテックスの調製プロセスに関連する。また本発明は、スルホン酸塩が次式を有し、Ｒ1 又はＲ2 が水素又はアルキルであり、Ｍが水素、アルカリ金属、又はアンモニウムであるプロセスと、スルホン酸塩がテトラプロピルジフェニルオキシドジスルホン酸ナトリウムであるプロセスに関する。
【００２４】
【化３】
0004112105.tif 000003
【００２５】
また本発明は、（ｉ）ラテックス乳濁液調製に使用される水全体の約１０乃至約９５重量パーセント、好ましくは約５０乃至約９０重量パーセントの水と、コポリマー樹脂の調製に使用されるモノマー全体の約５０乃至約９５重量パーセント、好ましくは約６５乃至約９５重量パーセントの界面活性剤及びジスルホン酸塩と、を含む始めの液体組成物を反応容器に供給し、（ii）モノマー、連鎖移動剤、水、ジスルホン酸塩、界面活性剤、及び開始剤である重合試薬の乳化を含む予備反応のモノマー乳化を約５℃乃至約４０℃の低温で達成し、約３５℃乃至約１２５℃の温度において約２５乃至約７５パーセントのモノマー乳濁液及び任意のフリーラジカル開始剤から成る混合物の水性乳化重合によりシード粒子ラテックスを調製し（フリーラジカル開始剤及びモノマーの反応はシードラテックスを発生する）、（iii ）残りのモノマー乳濁液及び任意のフリーラジカル開始剤をシード粒子へ約３５℃乃至約１２５℃の温度で加熱して添加し、（ｉｖ）約０．５乃至約８時間、好ましくは約２乃至約６時間の有効時間の間、反応容器中の上記内容物を約３５℃乃至約１２５℃の前記温度に保持した後、冷却することを含むプロセスに関する。
【００２６】
本発明は、（ｉ）約１０乃至約９５重量パーセントの水、及び約５０乃至約９５重量パーセントのジスルホン酸塩の界面活性剤を含む初期液体組成物を提供し、（ii）モノマー、連鎖移動剤、水、ジスルホン酸塩、界面活性剤、及び任意の開始剤の重合試薬の乳化を含む予備反応のモノマー乳化を実行し、前記乳化は約５℃乃至約４０℃の低温で達成され、（iii ）約０．５乃至約５０重量パーセントの（ii）の前記モノマー乳濁液の一部、及び約０．５乃至約１００重量パーセントの任意のフリーラジカル開始剤から成る混合物の約３５℃乃至約１２５℃の温度における水性乳化重合によってシード粒子ラテックスを調製し（フリーラジカル開始剤及びモノマーの反応はシード樹脂ラテックスを生成する）、（ｉｖ）約５０乃至約９９．５重量パーセントの（ii）の残りのモノマー乳濁液、及び約０乃至約９９．５重量パーセントの任意のフリーラジカル開始剤をシード粒子へ約３５℃乃至約１２５℃の温度で加熱して供給添加し、（ｖ）反応容器中の上記内容物を約３５℃乃至約１２５℃の温度で適切な時間保持した後、冷却することを含むプロセスと、ラテックスが実質的に沈降物を含まないプロセスに関する。
【００２７】
本発明は、（ｉ）着色剤分散物をラテックス乳濁液と共に凝集させ、（ii）発生した凝集体を合体又は融合させることを含み、任意に（しかし好ましくは）、（iii ）トナーを分離、洗浄及び乾燥することを含む、トナー調製プロセスに関する。また、前記凝集がラテックス乳濁液中に存在するラテックスポリマーのガラス転移温度付近より低く、前記凝集体の合体又は融合がポリマーのガラス転移温度付近より高く、体積平均直径が約２乃至約２０ミクロンのサイズのトナーが得られるプロセスと、ガラス転移温度より低い前記温度が約２５℃乃至約６０℃であり、ガラス転移温度より高い加熱は約６０℃乃至約１００℃であるプロセスと、ガラス転移温度より低い前記温度が約３５℃乃至約５５℃であり、ガラス転移温度より高い加熱が約７０℃乃至約９５℃であるプロセスと、前記凝集が達成される温度が凝集体のサイズを制御し、最終トナーサイズは体積平均直径が約２乃至約１０ミクロンであり、凝集体成分の前記合体又は融合の温度及び時間が結果的に得られるトナーの形状を制御するプロセスと、凝集温度が約４５℃乃至約５５℃であり、合体又は融合温度が約８０℃乃至約９５℃であるプロセスと、に関する。また、アルカン、炭化水素系アルコール、エーテル、アミン、ハロゲン化物、及びエステルより成る群から選択される共界面活性剤がラテックス調製のために更に選択されるプロセスと、着色剤が顔料であり、前記顔料分散物がイオン性界面活性剤を含むプロセスと、着色剤分散物中で利用される界面活性剤がカチオン界面活性剤であるプロセスと、ラテックスポリマー又はラテックス樹脂のＴg よりも約１５℃乃至約１℃低い温度で約０．５時間乃至約３時間の間凝集が実行され、着色剤、樹脂及び添加剤から成る完全なトナー粒子の形成のための凝集体成分の合体又は融合は、約１時間乃至約５時間の間約８５℃乃至約１０５℃の温度で達成されるプロセスと、に関する。また本発明は、ラテックスポリマーがポリ（スチレン−アクリル酸アルキル）、ポリ（スチレン−１，３−ジエン）、ポリ（スチレン−メタクリル酸アルキル）、ポリ（スチレン−アクリル酸アルキル−アクリル酸）、ポリ（スチレン−１，３−ジエン−アクリル酸）、ポリ（スチレン−メタクリル酸アルキル−アクリル酸）、ポリ（メタクリル酸アルキル−アクリル酸アルキル）、ポリ（メタクリル酸アルキル−アクリル酸アリール）、ポリ（メタクリル酸アリール−アクリル酸アルキル）、ポリ（メタクリル酸アルキル−アクリル酸）、ポリ（スチレン−アクリル酸アルキル−アクリロニトリル−アクリル酸）、ポリ（スチレン−１，３−ジエン−アクリロニトリル−アクリル酸）、及びポリ（アクリル酸アルキル−アクリロニトリル−アクリル酸）より成る群から選択されるポリマーを含むプロセスと、ラテックスがポリ（スチレン−ブタジエン）、ポリ（メチルスチレン−ブタジエン）、ポリ（メタクリル酸メチル−ブタジエン）、ポリ（メタクリル酸エチル−ブタジエン）、ポリ（メタクリル酸プロピル−ブタジエン）、ポリ（メタクリル酸ブチル−ブタジエン）、ポリ（アクリル酸メチル−ブタジエン）、ポリ（アクリル酸エチル−ブタジエン）、ポリ（アクリル酸プロピル−ブタジエン）、ポリ（アクリル酸ブチル−ブ���ジエン）、ポリ（スチレン−イソプレン）、ポリ（メチルスチレン−イソプレン）、ポリ（メタクリル酸メチル−イソプレン）、ポリ（メタクリル酸エチル−イソプレン）、ポリ（メタクリル酸プロピル−イソプレン）、ポリ（メタクリル酸ブチル−イソプレン）、ポリ（アクリル酸メチル−イソプレン）、ポリ（アクリル酸エチル−イソプレン）、ポリ（アクリル酸プロピル−イソプレン）、及びポリ（アクリル酸ブチル−イソプレン）、ポリ（スチレン−アクリル酸プロピル）、ポリ（スチレン−アクリル酸ブチル）、ポリ（スチレン−ブタジエン−アクリル酸）、ポリ（スチレン−ブタジエン−メタクリル酸）、ポリ（スチレン−ブタジエン−アクリロニトリル−アクリル酸）、ポリ（スチレン−アクリル酸ブチル−アクリル酸）、ポリ（スチレン−アクリル酸ブチル−メタクリル酸）、ポリ（スチレン−アクリル酸ブチル−アクリロニトリル）、及びポリ（スチレン−アクリル酸ブチル−アクリロニトリル−アクリル酸より成る群から選択されるポリマーを含むプロセスと、に関する。本発明は、着色剤がカーボンブラック、シアン、イエロー、マゼンタ及びその混合物であるプロセスと、分離されたトナー粒子の体積平均直径が約２乃至約１０ミクロンであり、その粒度分布が約１．１５乃至約１．３０であり、形成されたトナー表面へ金属塩、脂肪酸の金属塩、シリカ、金属酸化物、又はその混合物が得られたトナー粒子のそれぞれ約０．１乃至約１０重量パーセントの量だけ添加されるプロセスと、前記ジスルホン酸塩がｎ−デシルジフェニルオキシドジスルホン酸ナトリウム又はｎ−ヘキシルジフェニルオキシドジスルホン酸ナトリウムであるプロセスと、に関する。また、本発明は、アルキルが１乃至約２５個の炭素原子を含むプロセスと、前記アルカリ金属がナトリウム又はカリウムであるプロセスと、に関する。更に本発明は、連鎖移動化合物、開始剤化合物、及びジフェニルオキシドジスルホン酸塩の存在下でモノマー（単数又は複数）を重合することを含むポリマー含有ラテックスの調製プロセスに関する。
【００２８】
本発明のプロセスのために選択される特定のラテックス樹脂又はポリマー（単数又は複数）の実例には、ポリ（スチレン−ブタジエン）、ポリ（メタクリル酸メチル−ブタジエン）、ポリ（メタクリル酸エチル−ブタジエン）、ポリ（メタクリル酸プロピル−ブタジエン）、ポリ（メタクリル酸ブチル−ブタジエン）、ポリ（アクリル酸メチル−ブタジエン）、ポリ（アクリル酸エチル−ブタジエン）、ポリ（アクリル酸プロピル−ブタジエン）、ポリ（アクリル酸ブチル−ブタジエン）、ポリ（スチレン−イソプレン）、ポリ（メチルスチレン−イソプレン）、ポリ（メタクリル酸メチル−イソプレン）、ポリ（メタクリル酸エチル−イソプレン）、ポリ（メタクリル酸プロピル−イソプレン）等の既知のポリマーが含まれる。ラテックスポリマーは、一般的に、トナーの約７５重量パーセント乃至約９８重量パーセントのように種々の有効量でトナー組成物中に存在し、本発明のプロセスに適切なラテックス樹脂サイズは、例えばブルックヘイブン（Brookhaven）ナノサイズ粒子分析器で測定される体積平均直径が約０．０５ミクロン乃至約１ミクロンである。他のサイズ及び有効量のラテックスポリマーが実施の形態で選択されてもよい。
【００２９】
例えばトナーの約１乃至約１５重量パーセント、好ましくは約３乃至約１０重量パーセントの有効量でトナー中に存在する選択可能な顔料等の種々の既知の着色剤には、REGAL 330 R 等のカーボンブラック、モベイ磁鉄鉱 MO8029 TM、MO8060TM、コロンビアン磁鉄鉱、MAPICO BLACKS TM及び表面処理された磁鉄鉱、ファイザー磁鉄鉱 CB4799 TM、CB5300TM、CB5600TM、MCX6369 TM、バイエル磁鉄鉱、BAYFERROX 8600TM、8610TM、ノーザンピグメンツ磁鉄鉱、NP-604TM、NP-608TM、マグノックス磁鉄鉱 TMB-100TM又はTMB-104 TMのような磁鉄鉱等が含まれる。着色顔料としては、シアン、マゼンタ、黄、赤、緑、茶、青又はその混合物が選択できる。
【００３０】
またトナーは、ハロゲン化アルキルピリジニウム、重硫酸塩、米国特許第３、９４４、４９３号、同第４、００７、２９３号、同第４、０７９、０１４号、同第４、３９４、４３０号及び同第４、５６０、６３５号の電荷制御添加剤、アルミニウム錯体のような負電荷強化添加剤等のように、例えば０．１乃至５重量パーセントの適切な有効量で既知の電荷添加剤を含むことができる。
【００３１】
実施の形態では反応混合物の例えば０．０１乃至約１５重量パーセントの有効量の界面活性剤には、例えば、反応混合物の例えば約０．１乃至約１０重量パーセントの有効量のジアルキルフェノキシポリ（エチレンオキシ）エタノール（IGEPAL CA-210 TM、IGEPAL CA-520 TM、IGEPAL CA-720 TM、IGEPAL CO-890 TM、IGEPAL CO-720 TM、IGEPAL CO-290 TM、IGEPAL CA-210 TM、ANTAROX 890 TM及びANTAROX 897 TMとしてローヌ−プーランから入手可能）等の非イオン性界面活性剤、例えば約０．０１乃至約１０重量パーセントの有効量の例えばドデシル硫酸ナトリウム（ＳＤＳ）、ドデシルベンゼンスルホン酸ナトリウム、ドデシルナフタレン硫酸ナトリウム、ジアルキルベンゼンアルキル、硫酸塩及びスルホン酸塩、アビチン酸（アルドリッチから得られる）、NEOGEN RTM、NEOGEN SC TM（花王株式会社から得られる）、BIOSOFT D-40TM（ステパンから得られる) 等のアニオン界面活性剤、例えば約０．０１パーセント乃至約１０重量パーセントの有効量の例えば塩化ジアルキルベンゼンアルキルアンモニウム、塩化ラウリルトリメチルアンモニウム、塩化アルキルベンジルメチルアンモニウム、臭化アルキルベンジルジメチルアンモニウム、塩化ベンザルコニウム、臭化セチルピリジニウム、臭化Ｃ12，Ｃ15，Ｃ17トリメチルアンモニウム、第４級ポリオキシエチルアルキルアミンのハロゲン化塩、塩化ドデシルベンジルトリエチルアンモニウム、MIRAPOL TM及びALKAQUATTM( アルカリルケミカル社から入手可能) 、SANIZOL TM（塩化ベンザルコニウム、花王薬品株式会社から得られる）等のカチオン界面活性剤、等が含まれる。好ましくは、ラテックス調製で使用されるアニオン界面活性剤に対する凝集のために使用されるカチオン界面活性剤のモル比は、約０．５乃至４の範囲である。
【００３２】
合体が開始される前に凝集体へ添加できる界面活性剤の例は、ドデシルベンゼンスルホン酸ナトリウム、ドデシルナフタレン硫酸ナトリウム、ジアルキルベンゼンアルキル、硫酸塩及びスルホン酸塩、アビチン酸（アルドリッチから得られる）、NEOGEN RTM、NEOGEN SC TM（花王株式会社から得られる）、BIOSOFT D-40TM（ステパンから得られる) 等のアニオン界面活性剤でよい。またこれらは、ポリビニルアルコール、ポリアクリル酸、メタロース、メチルセルロース、エチルセルロース、プロピルセルロース、ヒドロキシエチルセルロース、カルボキシメチルセルロース、ポリオキシエチレンセチルエーテル、ポリオキシエチレンラウリルエーテル、ポリオキシエチレンオクチルエーテル、ポリオキシエチレンオクチルフェニルエーテル、ポリオキシエチレンオレイルエーテル、ポリオキシエチレンソルビタンモノラウラート、ポリオキシエチレンステアリルエーテル、ポリオキシエチレンノニルフェニルエーテル、ジアルキルフェノキシポリ（エチレンオキシ）エタノール（IGEPAL CA-210 TM、IGEPAL CA-520 TM、IGEPAL CA-720 TM、IGEPAL CO-890 TM、IGEPAL CO-720 TM、IGEPAL CO-290 TM、IGEPAL CA-210 TM、ANTAROX 890 TM及びANTAROX 897 TMとしてローヌ−プーランから入手可能）等の非イオン性界面活性剤から選択することもできる。温度による更なる成長に対して凝集体サイズを主に安定化するために合体で利用されるアニオン又は非イオン性界面活性剤の有効量は、例えば、反応の約０．０１乃至約１０重量パーセント、好ましくは約０．５乃至約５重量パーセントである。
【００３３】
洗浄又は乾燥後にトナー組成物へ添加できる表面添加剤には、例えば、金属塩、脂肪酸の金属塩、コロイドシリカ、酸化チタンのような金属酸化物、及びその混合物等が含まれ、これらの添加剤は、通常約０．１乃至約２重量パーセントの量で存在する（米国特許第３、５９０、０００号、同第３、７２０、６１７号、同第３、６５５、３７４号及び同第３、９８３、０４５号参照）。好ましい添加剤には、約０．１乃至約２重量パーセントの量のステアリン酸亜鉛及びAEROSIL R972 R（デグサから入手可能）が含まれ、これは、凝集プロセスの間に添加される、又は形成したトナー生成物へブレンドされることができる。
【００３４】
現像剤組成物は、本発明のプロセスで得られたトナーを、例えば約２パーセントトナー濃度乃至約８パーセントトナー濃度で、鋼やフェライト等の被覆キャリヤを含む既知のキャリヤ粒子と混合することによって調製できる（米国特許第４、９３７、１６６号及び同第４、９３５、３２６号参照）。
【００３５】
また、画像形成法は、本発明のトナーと共に考えられる。（例えばここに記載される多数の特許、並びに米国特許第４、２６５、９９０号、同第４、５８５、８８４号及び同第４、５６３、４０８号参照）。
【００３６】
例Ｉ  
ラテックスは、次のようにジフェニルオキシドジスルホン酸塩の界面活性剤を用いて、スチレン／アクリル酸ブチル／アクリル酸（７５／２５／３重量部）の半連続乳化重合によって調製された。２００ｒｐｍに設定されたスターラを備え、８．８グラムのDOWFAX 2A1TM（テトラプロピルジフェニルオキシドジスルホン酸ナトリウム、４７パーセント活性、ダウケミカルから入手可能）と、６．０グラムのポリオキシエチレンノニルフェニルエーテル非イオン性界面活性剤、ANTAROX CA 897TM（７０パーセント活性）と、５１９グラムの脱イオン水と、を含む２リットルの被覆ガラスフラスコは３０分間窒素でパージされ、温度は約２５℃乃至８０℃であった。モノマー乳濁液は、ビアティシア（VirTishear）サイクロンホモジナイザにより、約２５℃の室温、１００００ｒｐｍで５分間、モノマー混合物（４０５グラムのスチレン、１３５グラムのアクリル酸ｎ−ブチル、１６．２グラムのアクリル酸、及び８．１グラムの１−ドデカンチオール）を水溶液（４．４グラムのDOWFAX 2A1TM、３．０グラムのANTAROX CA-897TM、及び２５１グラムの脱イオン水）と共に均質化することによって調製された。４１グラムのシードがモノマー乳濁液から取り出されてフラスコ内へ添加され、フラスコの内容物は８０℃で５分間攪拌された。４０グラムの脱イオン水中の８．１グラムの過硫酸アンモニウムから調製された開始剤溶液は、２０分間かけてフラスコ混合物へ添加された。シード粒子の形成を可能にするために更に２０分間攪拌が継続された。残りの７８２グラムのモノマー乳濁液は４時間４０分間かけて反応容器内へ連続的に供給された。窒素パージは、弱い正圧を維持するために、ゆっくりの細流まで減少された。上記のモノマー乳濁液の添加が完了した後、反応は８０℃で１２０分間、後反応させられた。上記のインサイチュシードされたモノマー乳濁液供給プロセスが実行された際、反応を通して激しい発熱は観察されなかった。始めのシード形成段階の間に、約０．３℃の非常に穏やかな発熱だけが観察された。得られたラテックスポリマーは、ウォーターズＧＰＣで決定されるようにＭw が２８０００、Ｍn が９１００であり、セイコーＤＳＣで測定されるように中点Ｔg が５３．５℃であった。ラテックス樹脂は、コールターＮ４プラス粒径測定器で光散乱技法により測定されるように体積平均直径が１７５ナノメートルであった。
【００３７】
ラテックスをまる２週間放置した後、沈降物は観察されなかった。３１２０Ｇで５０秒間、ＩＥＣ遠心機によって決定された沈降物の量は、２週間後のラテックスの０．１重量パーセントより少なかった。
【００３８】
上記で調製されたラテックス乳濁液２６０．０グラムと、７．６グラムのシアンピグメント１５：３及び２．３グラムのカチオン界面活性剤SANIZOL B-50TMを含む水性シアン顔料分散物２２０．０グラムとは、ポリトロン（polytron）により７０００ｒｐｍで３分間、高剪断で攪拌しながら４００ミリリットルの水へ同時に添加された。得られた混合物は次に２リットルの反応容器へ移され、４８℃の温度で１．５時間加熱された後、３０ミリリットルの２０パーセントBIOSOFT D-40TM水溶液が添加された。粒径（体積平均直径）が６．８ミクロンであり、コールターカウンタで測定されるようにＧＳＤ＝１．１７の凝集体が得られた。続いて、混合物は９３℃へ加熱されて２．５時間保持された後、完全に室温（約２５℃）へ冷却され、濾過、水洗、及び凍結乾燥装置で乾燥された。最終トナー生成物は体積平均直径が７．４ミクロンの粒径を示し、コールターカウンタで測定される粒度分布は１．１９であった。
【００３９】
得られたトナー（即ち、上記最終トナー生成物）は、約９３パーセントのポリマー、ポリ（スチレン−アクリル酸ブチル−アクリル酸）、及びトナーの約７重量パーセントのシアンピグメント１５：３から成り、体積平均直径が７．４ミクロンであり、ＧＳＤは１．１９であった。これにより、例えばラテックスの安定性を高めるためにテトラプロピルジフェニルオキシドジスルホン酸ナトリウムの界面活性剤を添加することによる上記の半連続乳化重合プロセスによって沈降物の無い乳濁液ポリマーが調製される場合には、凝集段階で達成されたトナー粒径及びＧＳＤは、合体の間中、凝集体の破壊や分離が無く、且つ粒径の過度の増大無しに保持可能であることが示される。
【００４０】
上記の半連続乳濁液ラテックスを用いる主な利点は、沈降物が存在しない又は実質的に存在しないこと、バッチ間の変動の減少（例えば再現性が良くなる）、及び乳化重合の発熱が減少されることである。
【００４１】
例II 
ラテックスは、次のようにジフェニルオキシドジスルホン酸塩の界面活性剤を用いて、スチレン／アクリル酸ブチル／アクリル酸（８０／２０／３重量部）の半連続乳化重合によって調製された。２００ｒｐｍに設定されたスターラを備え、１２．６グラムのDOWFAX 2A1TM（４７パーセント活性）と、６．０グラムのANTAROX CA 897TM（７０パーセント活性）と、５５９グラムの脱イオン水と、を含む２リットルの被覆ガラスフラスコは３０分間窒素でパージされ、温度は約２５℃乃至約８０℃であった。モノマー乳濁液は、ビアティシアサイクロンホモジナイザにより、約２５℃の室温、１００００ｒｐｍで５分間、モノマー混合物（４３２グラムのスチレン、１０８グラムのアクリル酸ｎ−ブチル、１６．２グラムのアクリル酸、及び１０．８グラムの１−ドデカンチオール）を水溶液（６．３グラムのDOWFAX 2A1TM、３．０グラムのANTAROX CA-897TM、８．１グラムの過硫酸アンモニウム、及び２５１グラムの脱イオン水）と共に均質化することによって調製された。４２グラムのシードがモノマー乳濁液から取り出されてフラスコ内へ添加され、フラスコの内容物はシード粒子の形成を可能にするために８０℃で４０分間攪拌された。残りの７９３グラムのモノマー乳濁液は４時間３２分間かけて反応容器内へ連続的に供給された。窒素パージは、弱い正圧を維持するために、ゆっくりの細流まで減少された。モノマー乳濁液の添加が完了した後、反応は８０℃で９０分間、後反応させられた。このインサイチュシードされたモノマー乳濁液供給プロセスが実行された際、反応を通して激しい発熱は観察されなかった。始めのシード形成段階の間に、約０．３℃の非常に穏やかな発熱だけが観察された。得られたラテックスポリマーは、ウォーターズＧＰＣで決定されるようにＭw が２２３００、Ｍn が７０００であり、セイコーＤＳＣで測定されるように中点Ｔg が６１．４℃であった。ラテックス樹脂は、コールターＮ４プラス粒径測定器で光散乱技法により測定されるように体積平均直径が１６２ナノメートルであった。
【００４２】
ラテックスをまる２週間放置した後、沈降物は観察されなかった。３１２０Ｇで５０秒間、ＩＥＣ遠心機によって決定された沈降物の量は、２週間後のラテックスの０．０５重量パーセントより少なかった。
【００４３】
上記で調製されたラテックス乳濁液２６０．０グラムと、７．６グラムのシアンピグメント１５：３及び２．３グラムのカチオン界面活性剤SANIZOL B-50TMを含む水性シアン顔料分散物２２０．０グラムとは、ポリトロンにより７０００ｒｐｍで３分間、高剪断で攪拌しながら４００ミリリットルの水へ同時に添加された。得られた混合物は次に２リットルの反応容器へ移され、５３℃の温度で１．５時間加熱された後、３０ミリリットルの２０パーセントBIOSOFT D-40TM水溶液が添加された。粒径（体積平均直径）が７．９ミクロンであり、コールターカウンタで測定されたようにＧＳＤ＝１．１７の凝集体が得られた。続いて、混合物は９３℃へ加熱されて２時間保持された後、完全に室温（約２５℃）へ冷却され、濾過、水洗、及び凍結乾燥装置で乾燥された。最終トナー生成物は体積平均直径が８．０ミクロンの粒径を示し、コールターカウンタで測定される粒度分布は１．１８であった。
【００４４】
得られたトナー（即ち、上記最終トナー生成物）は、約９３パーセントのポリマー、ポリ（スチレン−アクリル酸ブチル−アクリル酸）、及びトナーの約７重量パーセントのシアンピグメント１５：３から成り、体積平均直径が８．０ミクロンであり、ＧＳＤは１．１８であった。これにより、例えばラテックスの安定性を高めるためにテトラプロピルジフェニルオキシドジスルホン酸ナトリウムの界面活性剤を添加することによる上記の半連続乳化重合プロセスによって沈降物の無い乳濁液ポリマーが調製される場合には、凝集段階で達成されるトナー粒径及びＧＳＤは、合体の間中、凝集体の破壊や分離が無く、且つ粒径の過度の増大無しに保持可能であることが示される。
【００４５】
例III 
ラテックスは、次のようにジフェニルオキシドジスルホン酸塩の界面活性剤を用いて、スチレン／アクリル酸ブチル／アクリル酸（７５／２５／３重量部）の半連続乳化重合によって調製された。２００ｒｐｍに設定されたスターラを備え、８．８グラムのDOWFAX 2A1TM（４７パーセント活性）と、５１９グラムの脱イオン水と、を含む２リットルの被覆ガラスフラスコは３０分間窒素でパージされ、温度は約２５℃乃至約８０℃であった。モノマー乳濁液は、ビアティシアサイクロンホモジナイザにより、約２５℃の室温、１００００ｒｐｍで５分間、モノマー混合物（４０５グラムのスチレン、１３５グラムのアクリル酸ｎ−ブチル、１６．２グラムのアクリル酸、及び８．１グラムの１−ドデカンチオール）を水溶液（４．４グラムのDOWFAX 2A1TM、及び２５１グラムの脱イオン水）と共に均質化することによって調製された。４２グラムのシードがモノマー乳濁液から取り出されてフラスコ内へ添加され、８０℃で５分間攪拌された。４０グラムの脱イオン水中の８．１グラムの過硫酸アンモニウムから調製された開始剤溶液は、１８分間かけて添加された。シード粒子の形成を可能にするために更に２０分間攪拌が継続された。残りの７７８グラムのモノマー乳濁液は４時間４０分間かけて反応容器内へ連続的に供給された。窒素パージは、弱い正圧を維持するために、ゆっくりの細流まで減少された。モノマー乳濁液の添加が完了した後、反応は８０℃で１２０分間、後反応させられた。このインサイチュシードされたモノマー乳濁液供給プロセスが実行された際、反応を通して激しい発熱は観察されなかった。始めのシード形成段階の間に、約０．３℃の非常に穏やかな発熱だけが観察された。得られたラテックスポリマーは、ウォーターズＧＰＣで決定されるようにＭw が３００００、Ｍn が８８００であり、セイコーＤＳＣで測定されるように中点Ｔg が５１．３℃であった。ラテックス樹脂は、コールターＮ４プラス粒径測定器で光散乱技法により測定されるように体積平均直径が１６３ナノメートルであった。
【００４６】
ラテックスをまる２週間放置した後、沈降物は観察されなかった。３１２０Ｇで５０秒間、ＩＥＣ遠心機によって決定された沈降物の量は、２週間後のラテックスの０．１重量パーセントより少なかった。
【００４７】
上記で調製されたラテックス乳濁液２６０．０グラムと、７．６グラムのシアンピグメント１５：３及び２．３グラムのカチオン界面活性剤SANIZOL B-50TMを含む水性シアン顔料分散物２２０．０グラムとは、ポリトロンにより７０００ｒｐｍで３分間、高剪断で攪拌しながら４００ミリリットルの水へ同時に添加された。得られた混合物は次に２リットルの反応容器へ移され、４７℃の温度で１．５時間加熱された後、２６ミリリットルの２０パーセントBIOSOFT D-40TM水溶液が添加された。粒径（体積平均直径）が８．５ミクロンであり、コールターカウンタで測定されたようにＧＳＤ＝１．１７の凝集体が得られた。続いて、混合物は９３℃へ加熱されて２．５時間保持された後、完全に室温（約２５℃）へ冷却され、濾過、水洗、及び凍結乾燥装置で乾燥された。最終トナー生成物は体積平均直径が８．６ミクロンの粒径を示し、コールターカウンタで測定される粒度分布は１．２１であった。
【００４８】
得られたトナー（即ち、上記最終トナー生成物）は、約９３パーセントのポリマー、ポリ（スチレン−アクリル酸ブチル−アクリル酸）、及びトナーの約７重量パーセントのシアンピグメント１５：３から成り、体積平均直径が８．６ミクロンであり、ＧＳＤは１．２１であった。これにより、凝集段階で達成されるトナー粒径及びＧＳＤは、合体の間中、凝集体の破壊や分離が無く、且つ粒径の過度の増大無しに保持可能であることが示される。
【００４９】
例ＩＶ  
ラテックスは、次のようにジフェニルオキシドジスルホン酸塩の界面活性剤を用いて、スチレン／アクリル酸ブチル／アクリル酸（８０／２０／３重量部）の半連続乳化重合によって調製された。２００ｒｐｍに設定されたスターラを備え、１３．２グラムのDOWFAX 3B2TM（ｎ−デシルジフェニルオキシドジスルホン酸ナトリウム、４５パーセント活性、ダウケミカルから入手可能）と、６．０グラムのANTAROX CA 897TM（７０パーセント活性）と、５１９グラムの脱イオン水と、を含む２リットルの被覆ガラスフラスコは３０分間窒素でパージされ、温度は約２５℃乃至約８０℃であった。モノマー乳濁液は、ビアティシアサイクロンホモジナイザにより、約２５℃の室温、１００００ｒｐｍで５分間、モノマー混合物（４３２グラムのスチレン、１０８グラムのアクリル酸ｎ−ブチル、１６．２グラムのアクリル酸、及び９．５グラムの１−ドデカンチオール）を水溶液（６．６グラムのDOWFAX 3B2TM、３．０グラムのANTAROX CA-897TM、及び２５１グラムの脱イオン水）と共に均質化することによって調製された。１６５グラムのシードがモノマー乳濁液から取り出されてフラスコ内へ添加され、８０℃で５分間攪拌された。４０グラムの脱イオン水中の８．１グラムの過硫酸アンモニウムから調製された開始剤溶液は、２０分間かけて添加された。シード粒子の形成を可能にするために更に２０分間攪拌が継続された。残りの６６１グラムのモノマー乳濁液は４時間５分間かけて反応容器内へ連続的に供給された。窒素パージは、弱い正圧を維持するために、ゆっくりの細流まで減少された。モノマー乳濁液の添加が完了した後、反応は８０℃で９０分間、後反応させられた。このインサイチュシードされたモノマー乳濁液供給プロセスが実行された際、反応を通して激しい発熱は観察されなかった。始めのシード形成段階の間に、約０．６℃の非常に穏やかな発熱だけが観察された。得られたラテックスポリマーは、ウォーターズＧＰＣで決定されるようにＭw が２３６００、Ｍn が７２００であり、セイコーＤＳＣで測定されるように中点Ｔg が６１．８℃であった。ラテックス樹脂は、コールターＮ４プラス粒径測定器で光散乱技法により測定されるように体積平均直径が２０２ナノメートルであった。
【００５０】
ラテックスをまる２週間放置した後、沈降物は観察されなかった。３１２０Ｇで５０秒間、ＩＥＣ遠心機によって決定された沈降物の量は、２週間後のラテックスの０．０５重量パーセントより少なかった。
【００５１】
上記で調製されたラテックス乳濁液２６０．０グラムと、７．６グラムのシアンピグメント１５：３及び２．３グラムのカチオン界面活性剤SANIZOL B-50TMを含む水性シアン顔料分散物２２０．０グラムとは、ポリトロンにより７０００ｒｐｍで３分間、高剪断で攪拌しながら４００ミリリットルの水へ同時に添加された。得られた混合物は次に２リットルの反応容器へ移され、５５℃の温度で１．５時間加熱された後、２６ミリリットルの２０パーセントBIOSOFT D-40TM水溶液が添加された。粒径（体積平均直径）が６．５ミクロンであり、コールターカウンタで測定されたようにＧＳＤ＝１．１７の凝集体が得られた。続いて、混合物は９３℃へ加熱されて２．５時間保持された後、完全に室温（約２５℃）へ冷却され、濾過、水洗、及び凍結乾燥装置で乾燥された。最終トナー生成物は体積平均直径が６．９ミクロンの粒径を示し、コールターカウンタで測定される粒度分布は１．１９であった。
【００５２】
得られたトナー（即ち、上記最終トナー生成物）は、約９３パーセントのポリマー、ポリ（スチレン−アクリル酸ブチル−アクリル酸）、及びトナーの約７重量パーセントのシアンピグメント１５：３から成り、体積平均直径が６．９ミクロンであり、ＧＳＤは１．１９であった。これにより、例えばラテックスの安定性を高めるためにｎ−デシルジフェニルオキシドジスルホン酸ナトリウムの界面活性剤を添加することによる上記の半連続乳化重合プロセスによって沈降物の無い乳濁液ポリマーが調製される場合には、凝集段階で達成されるトナー粒径及びＧＳＤは、合体の間中、凝集体の破壊や分離が無く、且つ粒径の過度の増大無しに保持可能であることが示される。
【００５３】
例Ｖ  
ラテックスは、次のようにジフェニルオキシドジスルホン酸塩の界面活性剤を用いて、スチレン／アクリル酸ブチル／アクリル酸（７１／２９／３重量部）の半連続乳化重合によって調製された。２００ｒｐｍに設定されたスターラを備え、１７．１グラムのDOWFAX 8390 TM（ｎ−ヘキサデシルジフェニルオキシドジスルホン酸ナトリウム、３５パーセント活性、ダウケミカルから入手可能）と、６．０グラムのANTAROX CA 897TM（７０パーセント活性）と、５１９グラムの脱イオン水と、を含む２リットルの被覆ガラスフラスコは３０分間窒素でパージされ、温度は約２５℃乃至約８０℃であった。モノマー乳濁液は、コール−パーマーサーボダイン(Cole-Parmer Servodyne) ミキサにより、約２５℃の室温、５００ｒｐｍで２５分間、モノマー混合物（３８３グラムのスチレン、１５７グラムのアクリル酸ｎ−ブチル、１６．２グラムのアクリル酸、及び５．４グラムの１−ドデカンチオール）を水溶液（８．５グラムのDOWFAX 8390 TM、３．０グラムのANTAROX CA-897TM、及び２５１グラムの脱イオン水）と共に均質化することによって調製された。４１グラムのシードがモノマー乳濁液から取り出されてフラスコ内へ添加され、８０℃で５分間攪拌された。４０グラムの脱イオン水中の８．１グラムの過硫酸アンモニウムから調製された開始剤溶液は、２０分間かけて添加された。シード粒子の形成を可能にするために更に２０分間攪拌が継続された。残りの７８３グラムのモノマー乳濁液は４時間２０分間かけて反応容器内へ連続的に供給された。窒素パージは、弱い正圧を維持するために、ゆっくりの細流まで減少された。モノマー乳濁液の添加が完了した後、反応は８０℃で９０分間、後反応させられた。このインサイチュでシード化されたモノマー乳濁液供給プロセスが実行された際、反応を通して激しい発熱は観察されなかった。始めのシード形成段階の間に、約０．３℃の非常に穏やかな発熱だけが観察された。得られたラテックスポリマーは、ウォーターズＧＰＣで決定されるようにＭw が３６０００、Ｍn が１０３００であり、セイコーＤＳＣで測定されるように中点Ｔg が５１．４℃であった。ラテックス樹脂は、コールターＮ４プラス粒径測定器で光散乱技法により測定されるように体積平均直径が１９５ナノメートルであった。
【００５４】
ラテックスをまる２週間放置した後、沈降物は観察されなかった。３１２０Ｇで５０秒間、ＩＥＣ遠心機によって決定された沈降物の量は、２週間後のラテックスの０．１重量パーセントより少なかった。
【００５５】
上記で調製されたラテックス乳濁液２６０．０グラムと、７．６グラムのシアンピグメント１５：３及び２．３グラムのカチオン界面活性剤SANIZOL B-50TMを含む水性シアン顔料分散物２２０．０グラムとは、ポリトロンにより７０００ｒｐｍで３分間、高剪断で攪拌しながら４００ミリリットルの水へ同時に添加された。得られた混合物は次に２リットルの反応容器へ移され、４６℃の温度で１．５時間加熱された後、３０ミリリットルの２０パーセントBIOSOFT D-40TM水溶液が添加された。粒径（体積平均直径）が７．９ミクロンであり、コールターカウンタで測定されたようにＧＳＤ＝１．１６の凝集体が得られた。続いて、混合物は９３℃へ加熱されて３時間保持された後、完全に室温（約２５℃）へ冷却され、濾過、水洗、及び凍結乾燥装置で乾燥された。最終トナー生成物は体積平均直径が８．２ミクロンの粒径を示し、コールターカウンタで測定される粒度分布は１．１７であった。
【００５６】
得られたトナー（即ち、上記最終トナー生成物）は、約９３パーセントのポリマー、ポリ（スチレン−アクリル酸ブチル−アクリル酸）、及びトナーの約７重量パーセントのシアンピグメント１５：３から成り、体積平均直径が８．２ミクロンであり、ＧＳＤは１．１７であった。これにより、例えばラテックスの安定性を高めるためにｎ−ヘキサデシルジフェニルオキシドジスルホン酸ナトリウムの界面活性剤を添加することによる上記の半連続乳化重合プロセスによって沈降物の無い乳濁液ポリマーが調製される場合には、凝集段階で達成されるトナー粒径及びＧＳＤは、合体の間中、凝集体の破壊や分離が無く、且つ粒径の過度の増大無しに保持可能であることが示される。
【００５７】
例ＶＩ  
ラテックスは、次のようにジフェニルオキシドジスルホン酸塩の界面活性剤を用いて、スチレン／アクリル酸ブチル／アクリル酸（７８／２２／２重量部）の半連続乳化重合によって調製された。２００ｒｐｍに設定されたスターラを備え、８．８グラムのDOWFAX 2A1TM（４７パーセント活性）と、６．０グラムのANTAROX CA 897TM（７０パーセント活性）と、５１９グラムの脱イオン水と、を含む２リットルの被覆ガラスフラスコは３０分間窒素でパージされ、温度は約２５℃乃至約８０℃であった。モノマー乳濁液は、ビアティシアサイクロンホモジナイザにより、約２５℃の室温、１００００ｒｐｍで５分間、モノマー混合物（４２１グラムのスチレン、１１９グラムのアクリル酸ｎ−ブチル、１０．８グラムのアクリル酸、３．２グラムの１−ドデカンチオール、及び５．４グラムの四臭化炭素）を水溶液（４．４グラムのDOWFAX 2A1TM、３．０グラムのANTAROX CA-897TM、及び２５１グラムの脱イオン水）と共に均質化することによって調製された。４１グラムのシードがモノマー乳濁液から取り出されてフラスコ内へ添加され、８０℃で５分間攪拌された。４０グラムの脱イオン水中の８．１グラムの過硫酸アンモニウムから調製された開始剤溶液は、２０分間かけて添加された。シード粒子の形成を可能にするために更に２０分間攪拌が継続された。残りの７７７グラムのモノマー乳濁液は４時間１７分間かけて反応容器内へ連続的に供給された。窒素パージは、弱い正圧を維持するために、ゆっくりの細流まで減少された。モノマー乳濁液の添加が完了した後、反応は８０℃で９０分間、後反応させられた。このインサイチュシードされたモノマー乳濁液供給プロセスが実行された際、反応を通して激しい発熱は観察されなかった。始めのシード形成段階の間に、約０．３℃の非常に穏やかな発熱だけが観察された。得られたラテックスポリマーは、ウォーターズＧＰＣで決定されるようにＭw が３００００、Ｍn が７４００であり、セイコーＤＳＣで測定されるように中点Ｔg が５７．５℃であった。ラテックス樹脂は、コールターＮ４プラス粒径測定器で光散乱技法により測定されるように体積平均直径が２２５ナノメートルであった。
【００５８】
ラテックスをまる２週間放置した後、沈降物は観察されなかった。３１２０Ｇで５０秒間、ＩＥＣ遠心機によって決定された沈降物の量は、２週間後のラテックスの０．１重量パーセントより少なかった。
【００５９】
上記で調製されたラテックス乳濁液２６０．０グラムと、７．６グラムのシアンピグメント１５：３及び２．３グラムのカチオン界面活性剤SANIZOL B-50TMを含む水性シアン顔料分散物２２０．０グラムとは、ポリトロンにより７０００ｒｐｍで３分間、高剪断で攪拌しながら４００ミリリットルの水へ同時に添加された。得られた混合物は次に２リットルの反応容器へ移され、５１℃の温度で４時間加熱された後、２６ミリリットルの２０パーセントBIOSOFT D-40TM水溶液が添加された。粒径（体積平均直径）が７．８ミクロンであり、コールターカウンタで測定されたようにＧＳＤ＝１．２４の凝集体が得られた。続いて、混合物は９３℃へ加熱されて２．５時間保持された後、完全に室温（約２５℃）へ冷却され、濾過、水洗、及び凍結乾燥装置で乾燥された。最終トナー生成物は体積平均直径が７．９ミクロンの粒径を示し、コールターカウンタで測定される粒度分布は１．２６であった。
【００６０】
得られたトナー（即ち、上記最終トナー生成物）は、約９３パーセントのポリマー、ポリ（スチレン−アクリル酸ブチル−アクリル酸）、及びトナーの約７重量パーセントのシアンピグメント１５：３から成り、体積平均直径が７．９ミクロンであり、ＧＳＤは１．２６であった。これにより、例えばラテックスの安定性を高めるためにテトラプロピルジフェニルオキシドジスルホン酸ナトリウムの界面活性剤を添加することによる上記の半連続乳化重合プロセスによって沈降物の無い乳濁液ポリマーが調製される場合には、凝集段階で達成されるトナー粒径及びＧＳＤは、合体の間中、凝集体の破壊や分離が無く、且つ粒径の過度の増大なしに保持可能であることが示される。
【００６１】
例ＶII 
プロセスの再現性：
４バッチのラテックスは、次のようにジフェニルオキシドジスルホン酸塩の界面活性剤を用いて、スチレン／アクリル酸ブチル／アクリル酸（７５／２５／３重量部）の半連続乳化重合によって調製された。２００ｒｐｍに設定されたスターラを備え、８．８グラムのDOWFAX 2A1TM（４７パーセント活性）と、６．０グラムのANTAROX CA 897TM（７０パーセント活性）と、５１９グラムの脱イオン水と、を含む２リットルの被覆ガラスフラスコは３０分間窒素でパージされ、温度は約２５℃乃至約８０℃であった。モノマー乳濁液は、ビアティシアサイクロンホモジナイザにより、約２５℃の室温、１００００ｒｐｍで５分間、モノマー混合物（４０５グラムのスチレン、１３５グラムのアクリル酸ｎ−ブチル、１６．２グラムのアクリル酸、及び８．１グラムの１−ドデカンチオール）を水溶液（４．４グラムのDOWFAX 2A1TM、３．０グラムのANTAROX CA-897TM、及び２５１グラムの脱イオン水）と共に均質化することによって調製された。４１グラムのシードがモノマー乳濁液から取り出されてフラスコ内へ添加され、８０℃で５分間攪拌された。４０グラムの脱イオン水中の８．１グラムの過硫酸アンモニウムから調製された開始剤溶液は、２０分間かけて添加された。シード粒子の形成を可能にするために更に２０分間攪拌が継続された。残りの７８２グラムのモノマー乳濁液は４時間２５分間かけて反応容器内へ連続的に供給された。窒素パージは、弱い正圧を維持するために、ゆっくりの細流まで減少された。モノマー乳濁液の添加が完了した後、反応は８０℃で９０分間、後反応させられた。このインサイチュシードされたモノマー乳濁液供給プロセスが実行された際、反応を通して激しい発熱は観察されなかった。始めのシード形成段階の間に、約０．３℃の非常に穏やかな発熱だけが観察された。得られた４バッチのラテックスの特徴は以下の表１に示される。
【００６２】
【表１】
0004112105.tif 000004
【００６３】
表１は、コールターＮ４プラス粒径測定器で光散乱技法により測定されたポリマーラテックスの体積平均直径が１８２ナノメートルであり、ウォーターズＧＰＣで決定されたラテックスポリマー平均の分子量がＭw ＝２７３００及びＭn ＝８１００であり、セイコーＤＳＣで測定された平均の中点Ｔg が５３．１℃であることを説明する。
【００６４】
上述の４つのバッチのラテックスをまる２週間放置した後、沈降物は観察されなかった。３１２０Ｇで５０秒間、ＩＥＣ遠心機によって決定された沈降物の量は、２週間後のラテックスの０．１重量パーセントより少なかった。
【００６５】
４バッチのトナーは、上記に調製された４つのバッチを用いて次のように調製された。ラテックス乳濁液２６０．０グラムと、７．６グラムのシアンピグメント１５：３及び２．３グラムのカチオン界面活性剤SANIZOL B-50TMを含む水性シアン顔料分散物２２０．０グラムとは、ポリトロンにより７０００ｒｐｍで３分間、高剪断で攪拌しながら４００ミリリットルの水へ同時に添加された。得られた混合物は次に２リットルの反応容器へ移され、４８℃の温度で１．５時間加熱された後、４０ミリリットルの２０パーセントBIOSOFT D-40TM水溶液が添加された。続いて、混合物は９３℃へ加熱されて２．５時間保持された後、完全に室温（約２５℃）へ冷却され、濾過、水洗、及び凍結乾燥装置で乾燥された。上記の凝集及び合体は、４バッチのトナーを調製するために各バッチのラテックスについて使用された。各バッチの最終トナー生成物の粒径はコールターカウンタで測定された。結果は表２に示され、ｄ50はトナー粒子の体積平均直径である。
【００６６】
【表２】
0004112105.tif 000005
【００６７】
得られた４つのバッチのトナー生成物は、約９３パーセントのポリマー、ポリ（スチレン−アクリル酸ブチル−アクリル酸）、及びトナーの約７重量パーセトのシアンピグメント１５：３から成り、体積平均直径が７．３ミクロンであり、平均ＧＳＤは１．２１であった。これは、例えば本発明のプロセスの再現性を示す。
【００６８】
例ＶIII 
ラテックス乳濁液は、次のようにジフェニルオキシドジスルホン酸塩の界面活性剤を用いて、スチレン／アクリル酸ブチル／アクリル酸（７５／２５／３重量部）の半連続ミニ乳化重合によって調製された。２００ｒｐｍに設定されたスターラを備え、８．８グラムのDOWFAX 2A1TM（４７パーセント活性）と、５１９グラムの脱イオン水とを含む２リットルの被覆ガラスフラスコは３０分間窒素でパージされ、温度は約２５℃乃至約８０℃であった。モノマー乳濁液は、ビアティシアサイクロンホモジナイザにより、約２５℃の室温、１００００ｒｐｍで５分間、モノマー混合物（４０５グラムのスチレン、１３５グラムのアクリル酸ｎ−ブチル、１６．２グラムのアクリル酸、８．１グラムの１−ドデカンチオール、及び４．９グラムの共界面活性剤としてのヘキサデカン）を水溶液（４．４グラムのDOWFAX 2A1TM及び２５１グラムの脱イオン水）と共に均質化することによって調製された。４１グラムのシードがモノマー乳濁液から取り出されてフラスコ内へ添加され、フラスコの内容物は８０℃で５分間攪拌された。４０グラムの脱イオン水中の８．１グラムの過硫酸アンモニウムから調製された開始剤溶液は、２０分間かけて添加された。シード粒子の形成を可能にするために更に２０分間攪拌が継続された。残りの７８３グラムのモノマー乳濁液は４時間３４分間かけて反応容器内へ連続的に供給された。窒素パージは、弱い正圧を維持するために、ゆっくりの細流まで減少された。モノマー乳濁液の添加が完了した後、反応は８０℃で９０分間、後反応させられた。このインサイチュシードされたモノマー乳濁液供給プロセスが実行された際、反応を通して激しい発熱は観察されなかった。始めのシード形成段階の間に、約０．３℃の非常に穏やかな発熱だけが観察された。得られたラテックスポリマーは、ウォーターズＧＰＣで決定されるようにＭw が２９０００、Ｍn が８９００であり、セイコーＤＳＣで測定されるように中点Ｔg が５３．５℃であった。ラテックス樹脂は、コールターＮ４プラス粒径測定器で光散乱技法により測定されるように体積平均直径が１９７ナノメートルであった。
【００６９】
ラテックスをまる２週間放置した後、沈降物は観察されなかった。３１２０Ｇで５０秒間、ＩＥＣ遠心機によって決定された沈降物の量は、２週間後のラテックスの０．１重量パーセントより少なかった。
【００７０】
上記で調製されたラテックス乳濁液２６０．０グラムと、７．６グラムのシアンピグメント１５：３及び２．３グラムのカチオン界面活性剤SANIZOL B-50TMを含む水性シアン顔料分散物２２０．０グラムとは、ポリトロンにより７０００ｒｐｍで３分間、高剪断で攪拌しながら４００ミリリットルの水へ同時に添加された。得られた混合物は次に２リットルの反応容器へ移され、４８℃の温度で２時間加熱された後、２６ミリリットルの２０パーセントBIOSOFT D-40TM水溶液が添加された。粒径（体積平均直径）が６．６ミクロンであり、コールターカウンタで測定されたようにＧＳＤ＝１．１７の凝集体が得られた。続いて、混合物は９３℃へ加熱されて２．５時間保持された後、完全に室温（約２５℃）へ冷却され、濾過、水洗、及び凍結乾燥装置で乾燥された。最終トナー生成物は体積平均直径が７．０ミクロンの粒径を示し、コールターカウンタで測定される粒度分布は１．１９であった。
【００７１】
得られたトナー（即ち、上記最終トナー生成物）は、約９３パーセントのポリマー、ポリ（スチレン−アクリル酸ブチル−アクリル酸）、及びトナーの約７重量パーセントのシアンピグメント１５：３から成り、体積平均直径が７．０ミクロンであり、ＧＳＤは１．１９であった。これにより、例えばラテックスの安定性を高めるためにテトラプロピルジフェニルオキシドジスルホン酸ナトリウムの界面活性剤及びヘキサデカンの共界面活性剤を添加することによる上記の半連続ミニ乳化重合プロセスによって沈降物の無い乳濁液ポリマーが調製される場合には、凝集段階で達成されるトナー粒径及びＧＳＤは、合体中の間中、凝集体の破壊や分離が無く、かつ粒径の過度の増大無しに保持可能であることが示される。
【００７２】
例ＩＸ  
ラテックスは、次のようにジフェニルオキシドジスルホン酸塩の界面活性剤を用いて、スチレン／アクリル酸ブチル／アクリル酸（７３／２７／３重量部）の半連続乳化重合によって調製された。２００ｒｐｍに設定されたスターラを備え、８．８グラムのDOWFAX 2A1TM（４７パーセント活性）と、６．０グラムのANTAROX CA 897TM（７０パーセント活性）と、５１９グラムの脱イオン水と、を含む２リットルの被覆ガラスフラスコは３０分間窒素でパージされ、温度は約２５℃乃至約８０℃であった。モノマー乳濁液は、ビアティシアサイクロンホモジナイザにより、約２５℃の室温、１００００ｒｐｍで５分間、モノマー混合物（３９４グラムのスチレン、１４６グラムのアクリル酸ｎ−ブチル、及び１６．２グラムのアクリル酸）を水溶液（４．４グラムのDOWFAX 2A1TM、３．０グラムのANTAROX CA-897TM、及び２５１グラムの脱イオン水）と共に均質化することによって調製された。４１グラムのシードがモノマー乳濁液から取り出されてフラスコ内へ添加され、８０℃で５分間攪拌された。４０グラムの脱イオン水中の１．６グラムの過硫酸アンモニウムから調製された開始剤溶液は、２０分間かけて添加された。シード粒子の形成を可能にするために更に２０分間攪拌が継続された。残りの７７４グラムのモノマー乳濁液は４時間１８分間かけて反応容器内へ連続的に供給された。窒素パージは、弱い正圧を維持するために、ゆっくりの細流まで減少された。モノマー乳濁液の添加が完了した後、反応は８０℃で９０分間、後反応させられた。このインサイチュシードされたモノマー乳濁液供給プロセスが実行された際、反応を通して激しい発熱は観察されなかった。始めのシード形成段階の間に、約０．３℃の非常に穏やかな発熱だけが観察された。得られたラテックスポリマーは、ウォーターズＧＰＣで決定されるようにＭw が５７４０００、Ｍn が３０１００であり、セイコーＤＳＣで測定されるように中点Ｔg が６１．０℃であった。ラテックス樹脂は、コールターＮ４プラス粒径測定器で光散乱技法により測定されるように体積平均直径が１２３ナノメートルであった。
【００７３】
ラテックスをまる２週間放置した後、沈降物は観察されなかった。３１２０Ｇで５０秒間、ＩＥＣ遠心機によって決定された沈降物の量は、２週間後のラテックスの０．１重量パーセントより少なかった。
【００７４】
比較例ＩＢ  
ラテックスは、次のようにドデシルベンゼンスルホン酸ナトリウムの界面活性剤を用いて、スチレン／アクリル酸ブチル／アクリル酸（７５／２５／３重量部）の半連続乳化重合によって調製された。２００ｒｐｍに設定されたスターラを備え、２５．５グラムのNEOGEN RTM（ドデシルベンゼンスルホン酸ナトリウム、２０パーセント活性、花王株式会社から入手可能）と、７．７グラムのANTAROX CA 897TM（７０パーセント活性）と、５１９グラムの脱イオン水と、を含む２リットルの被覆ガラスフラスコは３０分間窒素でパージされ、温度は約２５℃乃至約８０℃であった。モノマー乳濁液は、ビアティシアサイクロンホモジナイザにより、約２５℃の室温、１００００ｒｐｍで５分間、モノマー混合物（４０５グラムのスチレン、１３５グラムのアクリル酸ｎ−ブチル、１６．２グラムのアクリル酸、及び１３．５グラムの１−ドデカンチオール）を水溶液（１２．８グラムのNEOGEN RTM、３．９グラムのANTAROX CA-897TM、及び２５１グラムの脱イオン水）と共に均質化することによって調製された。４１グラムのシードがモノマー乳濁液から取り出されてフラスコ内へ添加され、８０℃で５分間攪拌された。４０グラムの脱イオン水中の８．１グラムの過硫酸アンモニウムから調製された開始剤溶液は、２０分間かけて添加された。シード粒子の形成を可能にするために更に２０分間攪拌が継続された。残りの７９６グラムのモノマー乳濁液は４時間３分間かけて反応容器内へ連続的に供給された。窒素パージは、弱い正圧を維持するために、ゆっくりの細流まで減少された。モノマー乳濁液の添加が完了した後、反応は８０℃で９０分間、後反応させられた。このインサイチュシードされたモノマー乳濁液供給プロセスが実行された際、反応を通して激しい発熱は観察されなかった。始めのシード形成段階の間に、約０．３℃の非常に穏やかな発熱だけが観察された。得られたラテックスポリマーは、ウォーターズＧＰＣで決定されるようにＭw が２１５００、Ｍn が５７００であり、セイコーＤＳＣで測定されるように中点Ｔg が５３．４℃であった。ラテックス樹脂は、コールターＮ４プラス粒径測定器で光散乱技法により測定されるように体積平均直径が１６７ナノメートルであった。
【００７５】
ラテックスを２日間放置した後、低Ｍw 及び低Ｔg のポリマー粒子を含む沈降物が観察された。３１２０Ｇで５０秒間、ＩＥＣ遠心機によって決定された沈降物の量は、調製されたラテックスの３．４重量パーセントより少なかった。これは、低Ｍw ＝１４９００、２５℃の低ガラス転移温度の望ましくないポリマー粒子を含んでいた。この望ましくない部分（ラテックスの約３．４重量パーセント）は、既知の沈降技法によって残りのラテックスから除去できる。沈降物は、粒径が大きく、低分子量及び低Ｔg の望ましくないポリマー粒子を含むラテックスである。いくらかの沈降物を含む乳濁液生成物は、凝集／合体プロセスのためにもトナー組成物生成のためにも適切でない。最終トナーの粒径及びＧＳＤにより明らかであるように、沈降物は、凝集体が破壊したり粒径が過度に増大する傾向をより高くすることができる。従って、ＧＳＤの狭いトナー粒径を保持するために、沈降物は凝集／合体の前に除去されるのが一般的である。乳化重合の間に発生した沈降物の結果、生産の収量が低下し、廃物処理が必要になり、遠心機等の沈降物除去装置のために更なる資本投資が必要になる。
【００７６】
この比較例では、この比較例と例Ｉ〜例ＶＩの比較を可能にするために、望ましくないポリマー粒子は除去されなかった。上記で調製されたラテックス乳濁液２６０．０グラムと、７．６グラムのシアンピグメント１５：３及び２．３グラムのカチオン界面活性剤SANIZOL B-50TMを含む水性シアン顔料分散物２２０．０グラムとは、ポリトロンにより７０００ｒｐｍで３分間、高剪断で攪拌しながら４００ミリリットルの水へ同時に添加された。得られた混合物は次に２リットルの反応容器へ移され、４８℃の温度で２．５時間加熱された後、４０ミリリットルの２０パーセントNEOGEN RTM水溶液が添加された。粒径（体積平均直径）が６．７ミクロンであり、コールターカウンタで測定されたようにＧＳＤ＝１．２２の凝集体が得られた。続いて、混合物は９０℃へ加熱されて３時間保持された後、完全に室温（約２５℃）へ冷却され、濾過、水洗、及び凍結乾燥装置で乾燥された。最終トナー生成物は体積平均直径が８．５ミクロンの粒径を示し、コールターカウンタで測定される粒度分布は１．３５であった。
【００７７】
例Ｉ〜例ＶＩの結果は、半連続プロセスが乳化重合中のラテックス安定性を高め、乳化重合中に調製される沈降物（即ち、望ましくないポリマー粒子）の量を最小限にする／除去することを示す。望ましくない特性を有する沈降物を含む乳濁液生成物は、凝集／合体プロセスのためにもトナー組成物発生のためにも適切でない。この比較例で証明されるように、乳濁液中の沈降物は、凝集体を破壊させたり、実質的に成長させたりする。上記の例Ｉ〜例ＶＩで証明されるように、ジフェニルオキシドジスルホン酸塩の界面活性剤を用いる半連続乳化重合の使用はラテックスの安定性を増大させ、沈降物のないラテックスをもたらす。